(57)【要約】  【目的】  比重が６．０以上金属粉顔料とワックスと沸点が２０〜１５０℃の石油系炭化水素よりなる固形描画材において、表面に気泡による凹凸が少ない固形描画材を提供する。  【構成】  比重が６．０以上の金属粉顔料と、ワックスと、沸点が２０〜１５０℃の石油系炭化水素とより少なくともなる固形描画材。【選択図】  なし【特許請求の範囲】
【請求項１】
比重が６．０以上の金属粉顔料と、ワックスと、沸点が２０〜１５０℃の石油系炭化水素とより少なくともなる固形描画材。
【発明の詳細な説明】
【技術分野】
【０００１】
本発明は、真ちゅうなどの金属粉を使用したメタリック色で、外観に気泡による凹凸がない、クレヨン等の固形描画材とその製造方法に関する。
【背景技術】
【０００２】
従来、顔料と、パラフィンワックス、マイクロクリスタリンワックス等の石油系ワックス及び／又はカルナウバワックス、木ロウ、ミツロウといった植物系や動物性のワックスと、必要に応じてワセリン、スピンドル油、マシン油などの鉱物油とよりなる、いわゆるクレヨン、パスと呼ばれる固形描画材が知られている。これらを混ぜ合わせたものを加熱溶解し、型に流し込んだ後冷却し取り出して製造している。
【０００３】
この固形描画材の製造中に細かい気泡が入り込むと、表面に気泡による凹凸が出来、外観が悪くなる等の問題点が発生する為、消泡剤を添加することが知られている。
特許文献１には、シリコン系などの消泡剤について記載されている。
【先行技術文献】
【特許文献】
【０００４】
【特許文献１】特開平４−５０２９２７号公報
【発明の開示】
【発明が解決しようとする課題】
【０００５】
固形描画材は顔料とワックス等を混合し、加熱溶解し型に流し込むなどして製造する。ここで使用するワックスは、複雑な混合物であり、加熱して溶解し流動性を持たせた場合、内部に気泡を抱き込む場合がある。固形描画材の顔料に金属粉を使用した場合、金属粉自体の比重が大きいと同時に、ワックスが金属粉表面に貼りつく為、流動性を悪くする為、内部に入り込んだ気泡の排出を阻害する。それにより、表面に気泡による凹凸が出来、外観が悪くなる等の問題点が発生する。
ここでシリコン系消泡剤を使用したとしても、加熱したワックスと金属粉の混合物中では、流動性を良くすることが出来ず、混入した気泡を破泡するには十分な効果をもたらすことが出来ない。
【課題を解決するための手段】
【０００６】
本発明は、比重が６．０以上の金属粉顔料と、ワックスと、沸点が２０〜１５０℃の石油系炭化水素とより少なくともなる固形描画材を要旨とするものである。
【発明の効果】
【０００７】
比重が６．０以上の金属粉顔料とワックスを使用した固形描画材に、沸点が２０〜１５０℃の石油系炭化水素を配合することにより、金属粉の表面に石油系炭化水素が付着することで金属粉とワックスの滑りが良くなるので、加熱溶解した固形描画材の流動性が良くなり、製造時に内部に混入した気泡の排出を容易にする為、気泡による凹凸などの外観が悪くなる問題が発生しないと考えられる。
【発明を実施するための形態】
【０００８】
本発明で使用するも比重が６．０以上の金属粉顔料としては、真ちゅう粉、銅粉（比重８．９６）、ニッケル粉（比重７．９５）、ステンレス粉（７．６〜８．１）、スズ粉（比重７．２９）、亜鉛粉（比重７．１４）、金粉（比重１９．３２）、銀粉（比重１０．４９）等がある。
真ちゅうは、銅と亜鉛の合金であり、具体的には、Ｅ５（比重８．８）、Ｅ７（比重８．６）、４Ｌ５（比重８．８）、４Ｌ７（比重８．６）、Ｎｏ．５０００（比重８．８）、Ｎｏ．７０００（比重８．６）（以上、福田金属箔粉工業株式会社製）が挙げられる。
これらの金属粉は、単独もしくは２種以上混合して使用しても良く、通常公知の有機顔料や無機顔料を混合して使用しても良い。通常公知の有機顔料、無機顔料としては、例えば、酸化チタン、酸化亜鉛、カーボンブラック、ボーンブラック、アニリンブラック、鉄黒、黄土、水和酸化鉄、弁柄、アルミ、ハンザエロー−１０Ｇ、同５Ｇ、同３Ｇ、同４、同ＧＲ、同Ａ、同Ｇ、ベンジジンイエロー、パーマネントイエローＮＣＧ、キノリンイエロー、スーダン１、パーマネントオレンジ２Ｇ、インダスレンブリリアントオレンジＧＫ、バルカンオレンジ、ベンジジンオレンジＨＬ、ピラゾリンオレンジＴＭＰ、ペリノンオレンジ、ＤＰＰオレンジ、パーマネントブラウンＦＧ、パラブラウン、パーマネントレッド４Ｒ、ファイヤーレッド、ブリリアントカーミンＢＳ、ピラゾロンレッド、キナクリドンレッド、ボルドー５Ｂ、チオインジゴレッド、ナフソールカーミンＨＲ、ナフソールレッドＦ５ＲＫ、ナフソールレッドＦ３ＲＫ−７０、パーマネントレッドＦＧＲ、パーマネントカーミンＦＢ、パーマネントレッド２Ｂ、ブリリアントカーミン６Ｂ、ペリレンバーミリオン、ペリレンレッド、ＤＰＰレッド、ファストバイオレットＢ、ジオキサジンバイオレット、キナクリドンマゼンタ、アルカリブルーレーキ、銅フタロシアニンブルー、インジゴ、インダスレンブルー、アシッドグリーンレーキ、銅フタロシアニングリーン等がある。また、上記の有機顔料を炭酸カルシウムなどの表面に付着させた複合顔料を用いても良い。市販品として、ブルー＃２４００（銅フタロシアニンブルーと炭酸カルシウムとシリカとジオキシンバイオレットとアルミニウムシリケートから成る複合顔料）、ブルー＃２５００（銅フタロシアニンブルーと炭酸カルシウムとアルミナシリケートとナフトールカーミンＨＲから成る複合顔料）、ビリジアングリンＰ（銅フタロシアニングリーン、銅フタロシアニンブルー、ハンザイエロー１０Ｇ、炭酸カルシウム、カオリン、シリカから成る複合顔料）、ＦＳ／ＮＲ  ４１８（銅フタロシアニンブルー、銅フタロシアニングリーン、炭酸カルシウム、アルミニウムシリケートから成る複合顔料）（以上、野間化学工業（株）製）、ＮＳＢ  Ａ−２５（銅フタロシアニンブルー、炭酸カルシウムから成る複合顔料）（以上大日精化工業（株）製）が挙げられる。
その使用量は、固形描画材全量に対して０．１重量％〜５０重量％が好ましい。
【０００９】
ワックスは、ポリエチレンワックス、パラフィンワックス、マイクロクリスタリンワックス、カルナバワックス、ミツロウ、木ロウ、モンタンワックスなど従来固形描画材に用いられている動・植物系ワックス、石油系ワックスといった天然ワックスや合成ワックスを挙げることができ、その使用量は固形描画材全量に対して１０重量％〜４０重量％が好ましい。
【００１０】
沸点が２０〜１５０℃の石油系炭化水素は、気泡を防止する為に用いられ、ｎ−ヘキサン、ｎ−ペンタン、ｎ−ヘプタン、イソヘキサン、ｎ−オクタン、ベンゼン、キシレン、トルエン、工業用ガソリン、石油エーテル、石油ベンジン等があげられ、工業用ガソリンとして、具体的には、ホワイトガソリン（ＪＸ日鉱日石エネルギー（株））があり、固形描画材に対し、０．１重量％〜５．０重量％が好ましい。
【００１１】
上記各成分以外にも必要に応じて種々の成分を配合することもできる。
流動パラフィン、スピンドル油、マシン油、ワセリンなど従来固形描画材に用いられている動・植物系オイル、石油系オイル、合成オイルを固形描画材全量に対して１重量％〜４０重量％用いたり、増量剤若しくは充填剤として、炭酸カルシウム、クレー、シリカ、硫酸バリウム、タルク等を用いたり、滑剤や界面活性剤を用いることが出来る。
【００１２】
本発明の固形描画材は、上記各成分を加熱撹拌混合し、また必要に応じてニーダー、ロールミル等の混練機で混練し、これを溶融状態で型に流し込み、冷却固化して得ることが出来る。ただし、沸点が２０〜１５０℃の石油系炭化水素は、加熱撹拌混合時や混練時、型に流し込む時等に後から添加しても良い。
【実施例】
【００１３】
以下、実施例に基づき本発明を説明するが、本発明は実施例に限定されるものではない。
【００１４】
（実施例１）
ジステアリルケトン（花王ワックスＴ−１、花王（株）製）      １４．６重量部
１３０度パラフィン                                          １７．７重量部
マイクロワックス（融点７０℃）                                ２．１重量部
トリアシルグリセリン                                        ２２．９重量部
黄色ワセリン                                                  ５．２重量部
Ｅ５（真ちゅう、福田金属箔粉工業（株）製）                  １８．８重量部
Ｎｏ．５０００（真ちゅう、福田金属箔粉工業（株）製）        １８．８重量部
ホワイトガソリン（工業用ガソリン、ＪＸ日鉱日石エネルギー（株）製）
０．５重量部
上記成分を加熱溶解しニーダーで６０分練り混ぜ、型に流し込んだ後、冷却し金色のクレヨンを得た。
【００１５】
（実施例２）
ジステアリルケトン（花王ワックスＴ−１、花王（株）製）      １４．６重量部
１３０度パラフィン                                          １７．７重量部
マイクロワックス（融点７０℃）                                ２．１重量部
トリアシルグリセリン                                        ２２．９重量部
黄色ワセリン                                                  ５．２重量部
４Ｌ５（真ちゅう、福田金属箔粉工業（株）製）                １８．８重量部
４Ｌ７（真ちゅう、福田金属箔粉工業（株）製）                １８．８重量部
上記成分を加熱溶解しニーダーで６０分練り混ぜ、型に流し込みながら、ホワイトガソリン（工業用ガソリン、ＪＸ日鉱日石エネルギー（株）製）１．０重量部を霧吹きで噴霧しながら混入させ、冷却し金色のクレヨンを得た。
【００１６】
（実施例３）
ジステアリルケトン（花王ワックスＴ−１、花王（株）製）      １８．４重量部
１３０度パラフィン                                          ２６．３重量部
トリアシルグリセリン                                        ３１．６重量部
黄色ワセリン                                                  ２．６重量部
Ｅ７（真ちゅう、福田金属箔粉工業（株）製）                  １０．５重量部
Ｎｏ．７０００（真ちゅう、福田金属箔粉工業（株）製）        １０．５重量部
上記成分を加熱溶解しニーダーで６０分練り混ぜ、型に流し込みながら、石油エーテル（関東化学（株）製）０．５重量部と石油ベンジン（関東化学（株）製）０．５重量部を混合したものを霧吹きで噴霧しながら混入させ、冷却し金色のクレヨンを得た。
【００１７】
（実施例４）
ジステアリルケトン（花王ワックスＴ−１、花王（株）製）      １４．６重量部
１３０度パラフィン                                          １７．７重量部
マイクロワックス（融点７０℃）                                ２．１重量部
トリアシルグリセリン                                        ２２．９重量部
黄色ワセリン                                                  ５．２重量部
４Ｌ５（真ちゅう、福田金属箔粉工業（株）製）                １８．８重量部
４Ｌ７（真ちゅう、福田金属箔粉工業（株）製）                １８．８重量部
ｎ−ヘキサン                                                  ２．０重量部
ｎ−ペンタン                                                  １．５重量部
ｎ−ヘプタン                                                  ０．５重量部
上記成分を加熱溶解しニーダーで６０分練り混ぜ、型に流し込んだ後、冷却し金色のクレヨンを得た。
【００１８】
（実施例５）
ジステアリルケトン（花王ワックスＴ−１、花王（株）製）      １４．６重量部
１３０度パラフィン                                          １７．７重量部
マイクロワックス（融点７０℃）                                ２．１重量部
トリアシルグリセリン                                        ２２．９重量部
黄色ワセリン                                                  ５．２重量部
Ｃ３（銅粉、福田金属箔粉工業（株）製）                      ３７．６重量部
ｎ−ヘキサン                                                  １．０重量部
イソヘキサン                                                  ０．３重量部
ｎ−オクタン                                                  ０．２重量部
上記成分を加熱溶解しニーダーで６０分練り混ぜ、型に流し込んだ後、冷却し銅色のクレヨンを得た。
【００１９】
（実施例６）
ジステアリルケトン（花王ワックスＴ−１、花王（株）製）      １８．４重量部
１３０度パラフィン                                          ２６．３重量部
トリアシルグリセリン                                        ３１．６重量部
黄色ワセリン                                                  ２．６重量部
ＡｇＣ−Ａ（銀粉、福田金属箔粉工業（株）製）                ２１．０重量部
上記成分を加熱溶解しニーダーで６０分練り混ぜ、型に流し込みながら、ベンゼン３．０重量部を霧吹きで噴霧しながら混入させ、冷却し銀色のクレヨンを得た。
【００２０】
（比較例１）
実施例２の金色のクレヨン製造時に、ホワイトガソリン１．０重量部を噴霧しない他は、同様になして金色のクレヨンを得た。
【００２１】
（比較例２）
実施例１の金色のクレヨンから、ホワイトガソリン０．５重量部を、ＫＦ−９６（シリコン消泡剤、信越化学工業（株）製）０．５重量部に替えた他は同様になして金色のクレヨンを得た。
【００２２】
（比較例３）
実施例５の銅色のクレヨンから、ｎ−ヘキサン０．２重量部、イソヘキサン０．２重量部、ｎ-オクタン０．１重量部を抜いたほかは同様になして銅色のクレヨンを得た。
【００２３】
上記実施例１〜６、比較例１〜３により得たクレヨン外観についての結果を表１に示す。
【００２４】
【表１】
2013071992.tif 000002
【００２５】
外観
固形描画材の外観を目視で確認した。凹凸が無いものを「○」、凹凸が認められるものを「×」とした。